Patent ES-2877170-T3 (ES)
Title: Un proceso de fabricación de espesantes y el uso de espesantes así producidos en formulaciones no acuosas de alta viscosidad
Inventor: DZIWOK KLAUS
IPC: C08K3/34
Filed: 2017-06-19
Granted: 2021-11-16
Abstract: Un uso de al menos un aditivo de reología de organoarcilla mineral mixta, que comprende o consiste en una mezcla de arcilla mineral tratada con sal de alquilamonio cuaternario preparada al I. formar una suspensión acuosa de arcilla de hormita (a) ii. formar una suspensión acuosa de arcilla de esmectita (b) iii. combinar la suspensión acuosa de arcilla de hormita (a) con la suspensión acuosa de arcilla de esmectita (b) para formar una suspensión de arcilla combinada (c) iv. tratar la suspensión de arcilla combinada (c) con una o más sales de alquilamonio cuaternario v. separar la mezcla de arcilla mineral tratada con sal de alquilamonio cuaternario así producida del medio acuoso, en el cual la suspensión acuosa de arcilla de hormita (a) se formada al (i.1) dispersar una fracción de una o más arcillas de hormita seleccionadas del grupo de sepiolitas y paligorskitas en un medio acuoso para formar una dispersión, y en donde la fracción de arcilla de hormita empleada contenga menos del 3,0% en peso de Al2O3, menos del 1,0% en peso de Fe2O3, y menos del 3,5% en peso de la combinación de Al2O3 y Fe2O3, y la suspensión acuosa de arcilla esmectita (b) se forma al (ii. 1) dispersar una fracción de una o más arcillas de esmectita en un medio acuoso para formar una dispersión, y en que el peso del contenido de arcilla de hormita excede el peso del contenido de arcilla de esmectita en la suspensión de arcilla combinada (c); y someter las dispersiones formadas en (i.1) y (ii.1) a un cizallamiento de fluido a alta velocidad en un disolvedor antes de llevar a cabo la etapa iii. y/o después de haber llevado a cabo la etapa iii; y en donde la fracción de una o más arcillas de hormita empleadas en la formación de la suspensión acuosa de arcilla de hormita (a) presenta una capacidad de intercambio de azul de metileno por debajo de 20 mmol de azul de metileno por 100 g de una o más arcillas de hormita en estado seco, determinándose la capacidad de intercambio el azul de metileno como se describe en la sección experimental por parte de una suspensión acuosa de arcilla de hormita que pasa por un tamiz estándar de EE.UU. de malla 100 que tiene aberturas de malla de 149 μm, y la suspensión de arcilla de hormita antes de pasar por el tamiz estándar de EE.UU. de malla 100 que tiene una distribución de tamaño de partícula de modo que al menos el 90% en peso de la arcilla de hormita presente en la suspensión acuosa de arcilla de hormita pase por el tamiz estándar de EE.UU. de malla 100. y en donde la fracción de una o más arcillas de hormita empleadas en la formación de la suspensión acuosa de arcilla de hormita (a) tiene una amplitud integral B definida de acuerdo con la fórmula (I) **(Ver fórmula)** de la reflexión con índices de Miller (110) de menos de 0,800 unidades de barrido en un patrón de rayos X de polvo registrado en una muestra glicolada orientada de la fracción de arcilla de hormita, preparada secando al aire una suspensión acuosa de la arcilla de hormita que tiene un contenido de sólidos en el intervalo de 2,0 a 0,5% en peso y colocando la suspensión secada al aire en una cámara de glicolación al vacío durante un mínimo de 12 horas, utilizando radiación de Cu-Kα1, en una composición líquida.